【誤訳訂正書】
【提出日】平成18年10月31日(2006.10.31)
【誤訳訂正１】
【訂正対象書類名】特許請求の範囲
【訂正対象項目名】全文
【訂正方法】変更
【訂正の内容】
【特許請求の範囲】
【請求項１】
液体熱硬化性組成物であって、以下：
（ａ）非ゲル化コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群から選択されるアクセプターモノマーと官能基を含むモノマーとの組合せの一種以上を含むアクセプターモノマー組成物由来であり、ここで、該非ゲル化コポリマー組成物は、遷移金属、ルイス酸、マレイン酸型モノマー残基、およびフマル酸型モノマー残基を実質的に含まない、組成物；ならびに
（ｂ）（ａ）のコポリマーの官能基と反応性の少なくとも２つの官能基を有する架橋剤、を含む、組成物。
【請求項２】
前記コポリマーが、５００〜１６，０００の数平均分子量および４未満の多分散指数を有する、請求項１に記載の熱硬化性組成物。
【請求項３】
前記アクセプターモノマー組成物が、アクリロニトリルをさらに含む、請求項１に記載の熱硬化性組成物。
【請求項４】
前記アクリルモノマーが、以下の構造式（ＩＩＩ）：
【化１】
2005517775.tif 000001
により示される１つ以上であり、
ここで、Ｙは、−ＮＲ３２、−Ｏ−Ｒ５−Ｏ−Ｃ（＝Ｏ）−ＮＲ３２、および−ＯＲ４からなる群より選択され、Ｒ３は、Ｈ、直鎖または分枝鎖のＣ１〜Ｃ２０アルキル、および直鎖または分枝鎖のＣ１〜Ｃ２０アルキルオールからなる群より選択され、Ｒ４は、Ｈ、ヒドロキシル官能性ポリ（エチレンオキシド）、ヒドロキシル官能性ポリ（プロピレンオキシド）、直鎖または分枝鎖のＣ１〜Ｃ２０アルキル、アルキルオール、アリールおよびアラルキル、直鎖または分枝鎖のＣ１〜Ｃ２０フルオロアルキル、フルオロアリールおよびフルオロアラルキル、シロキサンラジカル、ポリシロキサンラジカル、アルキルシロキサンラジカル、エトキシル化トリメチルシリルシロキサンラジカル、ならびにプロポキシル化トリメチルシリルシロキサンラジカルからなる群より選択され、そしてＲ５は、二価の直鎖または分枝鎖のＣ１〜Ｃ２０アルキレン連結基である、請求項１に記載の熱硬化性組成物。
【請求項５】
官能基を含む前記モノマーが、以下の構造（ＩＶ）：
【化２】
2005517775.tif 000002
を有し、
ここで、Ｒ１０は、ＨまたはＣ１〜Ｃ４アルキルであり、Ｙは、エポキシ、オキシラン、カルボン酸、ヒドロキシ、アミド、オキサゾリン、アセト酢酸、イソシアネート、カルバメート、アミン、アミン塩、４級アミン、チオエーテル、スルフィド、スルホニウム塩、およびリン酸からなる群より選択される１つ以上の官能基を含む、Ｃ１〜Ｃ２０アルキル、アリール、アルカリル、およびアラルキルからなる群より選択される少なくとも１つの基を表す、請求項１に記載の熱硬化性組成物。
【請求項６】
前記アクセプターモノマー組成物が、メチルアクリレート、エチルアクリレート、ブチルアクリレート、イソブチルアクリレート、イソボルニルアクリレート、２−エチルヘキシルアクリレート、およびクロロトリフルオロエチレンからなる群より選択される１つ以上のモノマーを含む、請求項４に記載の熱硬化性組成物。
【請求項７】
前記官能基を含むモノマーが、ヒドロキシエチルアクリレート、ヒドロキシエチルメタクリレート、ヒドロキシプロピルアクリレート、ヒドロキシプロピルメタクリレート、アクリル酸、メタクリル酸、アクリルアミド、メタクリルアミド、グリシルアクリレート、グリシジルメタクリレート、２−イソシアナトエチルアクリレート、２−シソシアナトエチルメタクリレート、２−イソシアナトプロピルアクリレート、２−イソシアナトプロピルメタクリレート、２−［２−（アクリロイルオキシ）エチル］−２−オキサゾリン、２−［２−（メタクリロイルオキシ）エチル］−２−オキサゾリン、２−［２−（アクリロイルオキシ）プロピル］−２−オキサゾリン、２−［２−（メタクリロイルオキシ）プロピル］−２−オキサゾリン、ヒドロキシエチルアクリレートのアセト酢酸エステル、ヒドロキシエチルメタクリレートのアセト酢酸エステル、ヒドロキシプロピルアクリレートのアセト酢酸エステル、ヒドロキシプロピルメタクリレートのアセト酢酸エステル、２−カルバモイルオキシエチル（メタ）アクリレート、２−カルバモイルオキシエチルアクリレート、２−カルバモイルオキシプロピルメタクリレート、ｎ−ブトキシメチルアクリルアミド、およびｎ−ブトキシメチルメタクリルアミドからなる群より選択される１つ以上である、請求項５に記載の熱硬化性組成物。
【請求項８】
前記コポリマーがさらに、以下の一般式Ｖ：
【化３】
2005517775.tif 000003
のモノマー由来の１つ以上のモノマー残基を含み、
ここで、Ｒ１１、Ｒ１２、およびＲ１４は、独立して、Ｈ、ＣＦ３、１〜２０個の炭素原子の直鎖または分枝鎖のアルキル、アリール、２〜１０個の炭素原子の不飽和の直鎖または分枝鎖のアルケニルまたはアルキニル、ハロゲンで置換された２〜６個の炭素原子の不飽和の直鎖または分枝鎖のアルケニル、Ｃ３〜Ｃ８シクロアルキル、ヘテロシクリル、およびフェニルからなる群より選択され、Ｒ１３は、Ｈ、Ｃ１〜Ｃ６アルキル、ＣＯＯＲ１５からなる群より選択され、ここで、Ｒ１５は、Ｈ、アルカリ金属、Ｃ１〜Ｃ６アルキル基、およびアリールからなる群より選択される、請求項１に記載の熱硬化性組成物。
【請求項９】
前記（ａ）のコポリマー組成物における官能基を含むモノマーが、エポキシ、オキシラン、カルボン酸、ヒドロキシ、アミド、オキサゾリン、アセト酢酸、イソシアネート、メチルオール、メチルオールエーテル、およびカルバメートからなる群より選択される官能基を有し、前記架橋剤（ｂ）の官能基は、該（ａ）のコポリマーの官能基と反応性であり、そして該架橋剤（ｂ）の官能基は、エポキシ、オキシラン、カルボン酸、ヒドロキシ、ポリオール、イソシアネート、キャップイソシアネート、アミン、アミノプラスト、メチルオール、メチルオールエーテル、およびβ−ヒドロキシアルキルアミドからなる群より選択される、請求項１に記載の熱硬化性組成物。
【請求項１０】
前記官能基を含むモノマーの官能基が、ヒドロキシであり、前記架橋剤（ｂ）の官能基がキャップポリイソシアネートであり、ここで、該キャップポリイソシアネート架橋剤のキャップ基が、ヒドロキシ官能性化合物、１Ｈ−アゾール、ラクタム、ケトキシム、およびそれらの混合物からなる群より選択される、請求項９に記載の熱硬化性組成物。
【請求項１１】
前記キャップ基が、フェノール、ｐ−ヒドロキシメチルベンゾエート、１Ｈ−１，２，４−トリアゾール、１Ｈ−２，５−ジメチルピラゾール、２−プロパノンオキシム、２−ブタノンオキシム、シクロヘキサノンオキシム、ε−カプロラクタム、およびそれらの混合物からなる群より選択される、請求項１０に記載の熱硬化性組成物。
【請求項１２】
前記キャップポリイソシアネート架橋剤のポリイソシアネートが、１，６−ヘキサメチレンジイソシアネート、シクロヘキサンジイソシアネート、α，α’−キシリレンジイソシアネート、α，α，α’，α’−テトラメチルキシリレンジイソシアネート、１−イソシアナト−３，３，５−トリメチル−５−イソシアナトメチルシクロヘキサン、ジイソシアナト−ジシクロヘキシルメタン、該ポリイソシアネートのダイマー、該ポリイソシアネートのトリマー、およびそれらの混合物からなる群より選択される、請求項１０に記載の熱硬化性組成物。
【請求項１３】
前記官能性コポリマーが、１００〜５，０００ｇ／当量の官能基当量を有する、請求項１に記載の熱硬化性組成物。
【請求項１４】
前記キャップポリイソシアネート架橋剤におけるイソシアネート当量  対  前記ヒドロキシ官能性コポリマーにおけるヒドロキシ当量の当量比が１：３〜３：１の範囲内である、請求項１０に記載の熱硬化性組成物。
【請求項１５】
前記キャップポリイソシアネート架橋剤が、樹脂固体の総重量に基づき、１〜４５重量％の量で存在し、そして前記ヒドロキシ官能性コポリマーが、樹脂固体の総重量に基づき、５５〜９９重量％の量で存在する、請求項１０に記載の熱硬化性組成物。
【請求項１６】
前記官能基を含むモノマーが、オキシラン官能基を含み、そして前記架橋剤（ｂ）が、４〜２０個の炭素原子を有するカルボン酸官能性化合物である、請求項９に記載の熱硬化性組成物。
【請求項１７】
前記カルボン酸架橋剤が、ドデカンジオン酸、アゼライン酸、アジピン酸、１，６−ヘキサンジオン酸、コハク酸、ピメリン酸、セバシン酸、マレイン酸、クエン酸、イタコン酸、アコニチン酸、およびそれらの混合物からなる群より選択される、請求項１６に記載の熱硬化性組成物。
【請求項１８】
前記官能基を含むモノマーがカルボン酸官能基を含み、前記架橋剤（ｂ）がβ−ヒドロキシアルキルアミド化合物である、請求項９に記載の熱硬化性組成物。
【請求項１９】
Ｃ４〜Ｃ２０脂肪族カルボン酸、ポリマーポリ無水物、ポリエステル、ポリウレタン、およびそれらの混合物からなる群より選択される第２のポリカルボン酸官能性材料をさらに含む、請求項１８に記載の熱硬化性組成物。
【請求項２０】
前記β−ヒドロキシアルキルアミドが、以下の式：
【化４】
2005517775.tif 000004
により表され、
ここで、Ｒ２４は、ＨまたはＣ１〜Ｃ５アルキルであり；Ｒ２５は、Ｈ、Ｃ１〜Ｃ５アルキル、または以下：
【化５】
2005517775.tif 000005
であり、ここで、Ｒ２４は上記の通りであり、Ｅは、化学結合、または２〜２０個の炭素原子を含む置換炭化水素ラジカルを含む飽和、不飽和、もしくは芳香族炭化水素ラジカル由来の一価もしくは多価有機ラジカルであり、ｍは１または２であり、ｎは０〜２であり、そしてｍ＋ｎは少なくとも２である、請求項１８に記載の熱硬化性組成物。
【請求項２１】
水性媒体に分散された樹脂相を含む、熱硬化性組成物であって、該樹脂相は、以下の成分：
（ａ）非ゲル化コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群より選択されるアクセプターモノマーと官能基を含むモノマーとの組合せの一種以上を含むアクセプターモノマー組成物由来であり、該官能基を含むモノマーが、１つ以上の活性水素基とイオン基とからなる官能基の組合せの一種以上を含み、ここで、該非ゲル化コポリマー組成物は、遷移金属、ルイス酸、マレイン酸型モノマー残基、およびフマル酸型モノマー残基を実質的に含まない、組成物；ならびに
（ｂ）（ａ）のコポリマー組成物の活性水素含有官能基と反応性の少なくとも２つの官能基を有する硬化剤、
を含む、熱硬化性組成物。
【請求項２２】
前記活性水素基含有コポリマーが、１，０００〜３０，０００の数平均分子量を有する、請求項２１に記載の熱硬化性組成物。
【請求項２３】
前記アクセプターモノマー組成物が、２５ｍｏｌ％までのアクリロニトリルをさらに含む、請求項２１に記載の熱硬化性組成物。
【請求項２４】
前記アクリルモノマーが、以下の構造式（ＩＩＩ）：
【化６】
2005517775.tif 000006
により示される１つ以上であり、
ここで、Ｙは、−ＮＲ３２、−Ｏ−Ｒ５−Ｏ−Ｃ（＝Ｏ）−ＮＲ３２、および−ＯＲ４からなる群より選択され、Ｒ３は、Ｈ、直鎖または分枝鎖のＣ１〜Ｃ２０アルキル、および直鎖または分枝鎖のＣ１〜Ｃ２０アルキルオールからなる群より選択され、Ｒ４は、Ｈ、ヒドロキシル官能性ポリ（エチレンオキシド）、ヒドロキシル官能性ポリ（プロピレンオキシド）、グリシジル、直鎖または分枝鎖のＣ１〜Ｃ２０アルキル、アルキルオール、アリールおよびアラルキル、直鎖または分枝鎖のＣ１〜Ｃ２０フルオロアルキル、フルオロアリールおよびフルオロアラルキル、シロキサンラジカル、ポリシロキサンラジカル、アルキルシロキサンラジカル、エトキシル化トリメチルシリルシロキサンラジカル、ならびにプロポキシル化トリメチルシリルシロキサンラジカルからなる群より選択され、そしてＲ５は、二価の直鎖または分枝鎖のＣ１〜Ｃ２０アルキレン連結基である、請求項２１に記載の熱硬化性組成物。
【請求項２５】
前記活性水素基を含むモノマーが、以下の構造（ＩＶ）：
【化７】
2005517775.tif 000007
を有し、
ここで、Ｒ１０は、ＨまたはＣ１〜Ｃ４アルキルであり、Ｙは、カルボン酸、ヒドロキシ、アミド、アルキルオール、１級アミン、２級アミン、アミン塩、４級アミン、チオエーテル、スルフィド、スルホニウム塩、リン酸、およびカルバメートからなる群より選択される１つ以上の官能基を含む、Ｃ１〜Ｃ２０アルキル、アリール、アルカリル、およびアラルキルからなる群より選択される少なくとも１つの基を表す、請求項２１に記載の熱硬化性組成物。
【請求項２６】
前記アクセプターモノマー組成物が、メチルアクリレート、エチルアクリレート、ブチルアクリレート、イソブチルアクリレート、イソボルニルアクリレート、グリシジルアクリレート、２−エチルヘキシルアクリレート、ヒドロキシエチルアクリレート、ヒドロキシプロピルアクリレート、アクリル酸、ジメチルアミノエチルアクリレート、アクリルアミド、クロロトリフルオロエチレン、およびｎ−ブトキシメチルアクリルアミドからなる群より選択される１つ以上のモノマーを含む、請求項２１に記載の熱硬化性組成物。
【請求項２７】
前記活性水素基を含むアクリルモノマーが、ヒドロキシエチルアクリレート、ヒドロキシエチルメタクリレート、ヒドロキシプロピルメタクリレート、ヒドロキシプロピルメタクリレート、アクリル酸、メタクリル酸、アクリルアミド、メタクリルアミド、２−カルバモイルオキシエチルアクリレート、２−カルバモイルオキシエチルメタクリレート、２−カルバモイルオキシプロピルアクリレート、および２−カルバモイルオキシプロピルメタクリレート、からなる群より選択される１つ以上である、請求項２５に記載の熱硬化性組成物。
【請求項２８】
前記コポリマーがさらに、以下の一般式Ｖ：
【化８】
2005517775.tif 000008
のモノマー由来の１つ以上のモノマー残基を含み、
ここで、Ｒ１１、Ｒ１２、およびＲ１４は、独立して、Ｈ、ＣＦ３、１〜２０個の炭素原子の直鎖または分枝鎖のアルキル、アリール、２〜１０個の炭素原子の不飽和の直鎖または分枝鎖のアルケニルまたはアルキニル、ハロゲンで置換された２〜６個の炭素原子の不飽和の直鎖または分枝鎖のアルケニル、Ｃ３〜Ｃ８シクロアルキル、ヘテロシクリル、およびフェニルからなる群より選択され、Ｒ１３は、Ｈ、Ｃ１〜Ｃ６アルキル、ＣＯＯＲ１５からなる群より選択され、ここで、Ｒ１５は、Ｈ、アルカリ金属、Ｃ１〜Ｃ６アルキル基、グリシジル、およびアリールからなる群より選択される、請求項２１に記載の熱硬化性組成物。
【請求項２９】
前記（ａ）のコポリマー組成物の活性水素基を含むモノマーが、カルボン酸、ヒドロキシ、アミド、アミン、アセト酢酸、メチルオール、メチルオールエーテル、およびカルバメートからなる群より選択される官能基を有し、前記硬化剤（ｂ）の官能基は、該（ａ）のコポリマーの官能基と反応性であり、そして該硬化剤（ｂ）の官能基は、エポキシ、カルボン酸、ヒドロキシ、ポリオール、イソシアネート、キャップイソシアネート、アセト酢酸、アミン、アミノプラスト、およびβ−ヒドロキシアルキルアミドからなる群より選択される、請求項２１に記載の熱硬化性組成物。
【請求項３０】
前記活性水素基を含むモノマーの官能基が、ヒドロキシであり、前記硬化剤（ｂ）の官能基がキャップポリイソシアネートであり、ここで、該キャップポリイソシアネート架橋剤のキャップ基が、ヒドロキシ官能性化合物、１Ｈ−アゾール、ラクタム、ケトキシム、およびそれらの混合物からなる群より選択される、請求項２９に記載の熱硬化性組成物。
【請求項３１】
前記キャップ基が、フェノール、ｐ−ヒドロキシメチルベンゾエート、１Ｈ−１，２，４−トリアゾール、１Ｈ−２，５−ジメチルピラゾール、２−プロパノンオキシム、２−ブタノンオキシム、シクロヘキサノンオキシム、ε−カプロラクタム、およびそれらの混合物からなる群より選択される、請求項３０に記載の熱硬化性組成物。
【請求項３２】
前記キャップポリイソシアネート硬化剤のポリイソシアネートが、１，６−ヘキサメチレンジイソシアネート、シクロヘキサンジイソシアネート、α，α’−キシリレンジイソシアネート、α，α，α’，α’−テトラメチルキシリレンジイソシアネート、１−イソシアナト−３，３，５−トリメチル−５−イソシアナトメチルシクロヘキサン、ジイソシアナト−ジシクロヘキシルメタン、該ポリイソシアネートのダイマー、該ポリイソシアネートのトリマー、およびそれらの混合物からなる群より選択される、請求項３０に記載の熱硬化性組成物。
【請求項３３】
前記官能性コポリマーが、１００〜５，０００ｇ／当量の官能基当量を有する、請求項２１に記載の熱硬化性組成物。
【請求項３４】
前記硬化剤における官能基当量  対  前記官能性コポリマーにおける官能基当量の当量比が１：３〜３：１の範囲内である、請求項２１に記載の熱硬化性組成物。
【請求項３５】
前記硬化剤が、樹脂固体の総重量に基づき、１〜４５重量％の量で存在し、そして前記官能性コポリマーが、樹脂固体の総重量に基づき、５５〜９９重量％の量で存在する、請求項２１に記載の熱硬化性組成物。
【請求項３６】
前記活性水素基を含むモノマーが、カルボン酸官能基を含み、そして前記硬化剤（ｂ）が、β−ヒドロキシアルキルアミド化合物である、請求項２９に記載の熱硬化性組成物。
【請求項３７】
Ｃ４〜Ｃ２０脂肪族カルボン酸、ポリマーポリ無水物、ポリエステル、ポリウレタン、およびそれらの混合物からなる群より選択される第２のポリカルボン酸官能性材料をさらに含む、請求項３６に記載の熱硬化性組成物。
【請求項３８】
前記β−ヒドロキシアルキルアミドが、以下の式：
【化９】
2005517775.tif 000009
により表され、
ここで、Ｒ２４は、ＨまたはＣ１〜Ｃ５アルキルであり；Ｒ２５は、Ｈ、Ｃ１〜Ｃ５アルキル、または以下：
【化９−１】
2005517775.tif 000010
であり、ここで、Ｒ２４は上記の通りであり、Ｅは、化学結合、または２〜２０個の炭素原子を含む置換炭化水素ラジカルを含む飽和、不飽和、もしくは芳香族炭化水素ラジカル由来の一価もしくは多価有機ラジカルであり、ｍは１または２であり、ｎは０〜２であり、そしてｍ＋ｎは少なくとも２である、請求項３６に記載の熱硬化性組成物。
【請求項３９】
前記イオン基がオニウム塩の基であり、前記コポリマーが１，０００〜１５，０００ｇ／当量のオニウム塩基当量を有する、請求項２１に記載の熱硬化性組成物。
【請求項４０】
前記イオン基がオニウム塩の基であり、そして該オニウム塩官能性モノマーが、アミン塩、４級アンモニウム塩、および３級スルホニウム塩からなるクラスのうちの少なくとも１つから選択される、請求項２１に記載の熱硬化性組成物。
【請求項４１】
前記イオン基がオニウム塩の基であり、そして該オニウム塩官能性モノマーが、重合後にアミン酸塩と後反応されたエポキシ基含有エチレン性不飽和モノマーおよびジメチルアミノエチルアクリレートまたはジメチルアミノエチルメタクリレートのアミン酸塩からなる群より選択される少なくとも１つを含む、請求項２１に記載の熱硬化性組成物。
【請求項４２】
前記オニウム塩官能性モノマーが、重合後に酸の存在下でスルフィドと後反応された少なくとも１つのエポキシ基含有モノマー由来である、請求項４０に記載の熱硬化性組成物。
【請求項４３】
前記コポリマーが、１，０００〜３０，０００の範囲の数平均分子量を有する実質的に直鎖のポリマーであり、そして
ここで、イオン基がオニウム塩の基であり、該オニウム塩官能性モノマーが、重合後にアミン酸塩と後反応された少なくとも１つのエポキシ基含有モノマー由来であり；
前記活性水素基を含むモノマーが、アルキル基に１〜４個の炭素原子を有する少なくとも１つのヒドロキシ−アルキル（メタ）アクリレートであり；そして
前記アクセプターモノマー組成物が少なくとも１つのアクリレートモノマーを含む、請求項２１に記載の熱硬化性組成物。
【請求項４４】
成分（ａ）が、２５〜９９重量％の範囲の量で存在し、成分（ｂ）が、１〜７５重量％の範囲の量で存在し、ここで、該重量％が（ａ）および（ｂ）の総重量に基づく、請求項２１に記載の熱硬化性組成物。
【請求項４５】
熱硬化性組成物であって、以下：
（ａ）少なくとも２つの官能基を有する反応物質；ならびに
（ｂ）コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群から選択されるアクセプターモノマーと官能基を含むモノマーとの組合せの一種以上を含むアクセプターモノマー組成物由来であり、ここで、該コポリマー組成物は、遷移金属、ルイス酸、マレイン酸型モノマー残基、およびフマル酸型モノマー残基を実質的に含まず、そして該（ａ）の官能基は、該（ｂ）のコポリマーの官能基と反応性である、組成物、
の粒子性混合物である、共反応性固体を含む、熱硬化性組成物。
【請求項４６】
前記反応物質（ａ）の官能基が、エポキシ、オキシラン、カルボン酸、ヒドロキシ、ポリオール、イソシアネート、キャップイソシアネート、アミン、アミノプラスト、アセト酢酸、メチルオール、メチルオールエーテル、およびβ−ヒドロキシアルキルアミドからなる群より選択され、前記（ｂ）のコポリマー組成物の官能基は、エポキシ、オキシラン、カルボン酸、ヒドロキシ、アミド、オキサゾリン、アセト酢酸、メチルオール、メチルオールエーテル、イソシアネート、およびカルバメートからなる群より選択され、そして該反応物質（ａ）の官能基は、該（ｂ）の非ランダムコポリマー組成物における官能基と反応性である、請求項４５に記載の熱硬化性組成物。
【請求項４７】
請求項４５に記載の熱硬化性組成物であって、ここで、前記（ｂ）のコポリマー組成物の官能基を含むモノマーが、ヒドロキシ官能基を有し、前記（ａ）中の反応物が、キャップされたポリイソシアネート架橋剤であり、ここで、該キャップされたポリイソシアネート架橋剤のキャップ基が、ヒドロキシ官能基化合物、１Ｈ−アゾール、ラクタム、ケトキシム、およびこれらの混合物からなる群から選択される、熱硬化性組成物。
【請求項４８】
請求項４７に記載の熱硬化性組成物であって、ここで、前記キャップ基が、フェノール、ｐ−ヒドロキシメチルベンゾエート、１Ｈ−１，２，４−トリアゾール、１Ｈ−２，５−ジメチルピラゾール、２−プロパノンオキシム、２−ブタノンオキシム、シクロヘキサノンオキシム、ε−カプロラクタム、およびこれらの混合物からなる群から選択される、熱硬化性組成物。
【請求項４９】
請求項４７に記載の熱硬化性組成物であって、ここで、前記キャップされたポリイソシアネート架橋剤のポリイソシアネートが、１，６−ヘキサメチレンジイソシアネート、シクロヘキサンジイソシアネート、α，α’−キシリレンジイソシアネート、α，α，α’，α’−テトラメチルキシリレンジイソシアネート、１−イソシアナト−３，３，５−トリメチル−５−イソシアナトメチルシクロヘキサン、２，４，４−トリメチルヘキサメチレンジイソシアネート、２，２，４−トリメチルヘキサメチレンジイソシアネート、ジイソシアナト−ジシクロヘキシルメタン、該ポリイソシアネートのダイマー、該ポリイソシアネートのトリマー、およびこれらの混合物からなる群から選択される、熱硬化性組成物。
【請求項５０】
請求項４５に記載の熱硬化性組成物であって、ここで、前記コポリマーは、５００〜１６，０００の数平均分子量および４未満の多分散性指数を有する、熱硬化性組成物。
【請求項５１】
請求項４５に記載の熱硬化性組成物であって、ここで、前記官能性ポリマーが、１００〜５，０００ｇ／当量の官能基当量を有する、熱硬化性組成物。
【請求項５２】
請求項４５に記載の熱硬化性組成物であって、ここで、前記架橋剤（ａ）中の前記官能基と前記（ｂ）のコポリマー組成物のヒドロキシ官能基の官能基当量との当量比が、１：３〜３：１の範囲内にある、熱硬化性組成物。
【請求項５３】
請求項４５に記載の熱硬化性組成物であって、ここで、前記架橋剤が、樹脂固体の総重量に基づいて、１〜４５重量％で存在し、前記官能性ポリマーが、樹脂固体の総重量に基づいて、５５〜９９重量％で存在する、熱硬化性組成物。
【請求項５４】
請求項４５に記載の熱硬化性組成物であって、ここで、前記（ｂ）のコポリマー組成物の官能基を含むモノマーが、オキシラン官能基を有するモノマーを含み、前記反応物（ａ）が、４〜２０炭素原子を有するカルボキシル官能性反応物である、熱硬化性組成物。
【請求項５５】
請求項５４に記載の熱硬化性組成物であって、ここで、前記カルボン酸反応物が、ドデカン二酸、アゼライン酸、アジピン酸、１，６−ヘキサン二酸、コハク酸、ピメリン酸、セバシン酸、マレイン酸、クエン酸、イタコン酸、アコニット酸、およびこれらの混合物からなる群から選択される、熱硬化性組成物。
【請求項５６】
請求項４５に記載の熱硬化性組成物であって、ここで、前記（ｂ）のコポリマー組成物の官能基を含むモノマーが、カルボン酸官能基を有するモノマーを含み、前記反応物（ａ）が、β−ヒドロキシアルキルアミドである、熱硬化性組成物。
【請求項５７】
請求項５６に記載の熱硬化性組成物であって、ここで、該組成物は、第２のポリカルボン酸官能性材料をさらに含有し、該第２のポリカルボン酸官能性材料が、Ｃ４〜Ｃ２０脂肪族カルボン酸、ポリマー性ポリ無水物、ポリエステル、ポリウレタン、およびこれらの混合物から選択される、熱硬化性組成物。
【請求項５８】
請求項５６に記載の熱硬化性組成物であって、ここで、前記β−ヒドロキシアルキルアミドが、以下の式：
【化９−２】
2005517775.tif 000011
によって示され、ここで、Ｒ２４は、ＨまたはＣ１−Ｃ５アルキルであり、Ｒ２５は、Ｈ、Ｃ１−Ｃ５アルキルまたは
【化９−３】
2005517775.tif 000012
であり、ここで、Ｒ２４は、上記されるとおりであり、Ｅは、化学結合または一価有機ラジカルもしくは多価有機ラジカルであり、該一価有機ラジカルまたは多価有機ラジカルは、飽和、不飽和、または芳香族炭化水素ラジカルから誘導され、該ラジカルは、置換炭化水素ラジカルを含み、該置換炭化水素ラジカルは、２〜２０炭素原子を含み、ｍは、１または２であり、ｎは、０〜２であり、そしてｍ＋ｎは、少なくとも２である、熱硬化性組成物。
【請求項５９】
請求項４５に記載の熱硬化性組成物であって、ここで、前記アクセプターモノマー組成物は、２５モル％までのアクリロニトリルをさらに含有する、熱硬化性組成物。
【請求項６０】
請求項４５に記載の熱硬化性組成物であって、ここで、前記アクリルモノマーは、構造（ＩＩＩ）：
【化９−４】
2005517775.tif 000013
によって記載される１つ以上のモノマーであり、ここで、Ｙは、−ＮＲ３２、−Ｏ−Ｒ５−Ｏ−Ｃ（＝Ｏ）−ＮＲ３２、および−ＯＲ４からなる群から選択され、Ｒ３は、Ｈ、直鎖または分枝鎖のＣ１〜Ｃ２０アルキル、および直鎖または分枝鎖のＣ１〜Ｃ２０アルキルオールからなる群から選択され、Ｒ４は、Ｈ、ヒドロキシル官能性ポリ（エチレンオキシド）、ヒドロキシル官能性ポリ（プロピレンオキシド）、直鎖または分枝鎖のＣ１〜Ｃ２０アルキル、アルキルオール、アリールおよびアラルキル、直鎖または分枝鎖のＣ１〜Ｃ２０フルオロアルキル、フルオロアリールおよびフルオロアラルキル、シロキサンラジカル、ポリシロキサンラジカル、アルキルシロキサンラジカル、エトキシル化トリメチルシリルシロキサンラジカル、およびプロポキシル化トリメチルシリルシロキサンラジカルからなる群から選択され、そしてＲ５は、二価の直鎖または分枝鎖のＣ１〜Ｃ２０アルキレン連結基である、熱硬化性組成物。
【請求項６１】
請求項４５に記載の熱硬化性組成物であって、ここで、前記官能基を含むモノマーが、構造（ＩＶ）：
【化９−５】
2005517775.tif 000014
を有し、ここで、Ｒ１０は、ＨまたはＣ１−Ｃ４アルキルであり、Ｙは、Ｃ１〜Ｃ２０のアルキル、アリール、およびアラルキルからなる群から選択される少なくとも１つの基を示し、該アルキル、アリール、およびアラルキルは、エポキシ、カルボン酸、ヒドロキシ、アミド、オキサゾリン、アセト酢酸、メチロール、メチロールエーテル、イソシアネート、カルバメート、アミン、アミン塩、四級アミン、チオエーテル、スルフィド、スルホニウム塩、およびホスフェートからなる群から選択される１つ以上の官能基を含む、熱硬化性組成物。
【請求項６２】
請求項４５に記載の熱硬化性組成物であって、ここで、前記アクセプターモノマー組成物が、メチルアクリレート、エチルアクリレート、ブチルアクリレート、イソブチルアクリレート、イソボルニルアクリレート、２−エチルヘキシルアクリレート、ヒドロキシエチルアクリレート、ヒドロキシプロピルアクリレート、アクリル酸、ジメチルアミノエチルアクリレート、アクリルアミド、クロロトリフルオロエチレン、グリシジルアクリレート、およびｎ−ブトキシメチルアクリルアミドからなる群から選択される１以上のモノマーを含む、熱硬化性組成物。
【請求項６３】
請求項６１に記載の熱硬化性組成物であって、ここで、前記官能基を含むアクリルモノマーは、ヒドロキシエチルアクリレート、ヒドロキシエチルメタクリレート、ヒドロキシプロピルアクリレート、ヒドロキシプロピルメタクリレート、アクリル酸、メタクリル酸、アクリルアミド、メタクリルアミド、２−カルバモイルオキシエチルアクリレート、２−カルバモイルオキシエチルメタクリレート、２−カルバモイルオキシプロピルアクリレート、２−カルバモイルオキシプロピルメタクリレート、グリシジルアクリレート、グリシジルメタクリレート、２−イソシアナトエチルアクリレート、２−イソシアナトエチルメタクリレート、２−イソシアナトプロピルアクリレート、２−イソシアナトプロピルメタクリレート、２−［２−（アクリロイルオキシ）エチル］−２−オキサゾリン、２−［２−（メタクリロイルオキシ）エチル］−２−オキサゾリン、２−［２−（アクリロイルオキシ）プロピル］−２−オキサゾリン、２−［２−（メタクリロイルオキシ）プロピル］−２−オキサゾリン、ヒドロキシエチルアクリレートのアセト酢酸エステル、ヒドロキシエチルメタクリレートのアセト酢酸エステル、ヒドロキシプロピルメタクリレートのアセト酢酸エステル、ヒドロキシプロピルアクリレートのアセト酢酸エステル、２−カルバモイルオキシプロピルアクリレート、および２−カルバモイルオキシプロピルメタクリレートからなる群から選択される１つ以上のモノマーである、熱硬化性組成物。
【請求項６４】
基材をコーティングする方法であって、該方法は、以下：
（Ａ）該基材に熱硬化性組成物を適用する工程；
（Ｂ）該熱硬化性組成物を合着し、実質的に連続なフィルムを形成する工程；および
（Ｃ）該熱硬化性組成物を硬化する工程であって、ここで、該熱硬化性組成物が、以下：
（ｉ）コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群から選択されるアクセプターモノマーと官能基を含むモノマーとの組合せの一種以上を含むアクセプターモノマー組成物由来であり、ここで、該コポリマー組成物は、遷移金属、Ｌｅｗｉｓ酸、マレイン酸型モノマー残基、およびフマル酸型モノマー残基を実質的に含まない、コポリマー組成物；ならびに
（ｉｉ）架橋剤であって、該架橋剤は、少なくとも２つの官能基を有し、該少なくとも２つの官能基は、（ｉ）のコポリマーの該官能基と反応性である、
工程、
を包含する、方法。
【請求項６５】
請求項６４に記載の方法であって、ここで、前記熱硬化性組成物が、（ｉ）と（ｉｉ）との液体溶液混合物である、方法。
【請求項６６】
請求項６４に記載の方法であって、ここで、前記熱硬化性組成物が、（ｉ）と（ｉｉ）との固体粒子状混合物である、方法。
【請求項６７】
請求項６４に記載の方法であって、ここで、前記熱硬化性組成物中の（ｉ）のコポリマーは、５００〜１６，０００の数平均分子量および４未満の多分散性指数を有する、方法。
【請求項６８】
請求項６４に記載の方法であって、ここで、前記（ｉ）のコポリマー組成物の前記アクセプターモノマー組成物は、２５モル％までのアクリロニトリルをさらに含有する、方法。
【請求項６９】
請求項６４に記載の方法であって、ここで、前記コポリマー（ｉ）中の前記アクリルモノマーは、構造（ＩＩＩ）：
【化９−６】
2005517775.tif 000015
によって記載される１つ以上のモノマーであり、ここで、Ｙは、−ＮＲ３２、−Ｏ−Ｒ５−Ｏ−Ｃ（＝Ｏ）−ＮＲ３２、および−ＯＲ４からなる群から選択され、Ｒ３は、Ｈ、直鎖または分枝鎖のＣ１〜Ｃ２０アルキル、および直鎖または分枝鎖のＣ１〜Ｃ２０アルキルオールからなる群から選択され、Ｒ４は、Ｈ、ヒドロキシル官能性ポリ（エチレンオキシド）、ヒドロキシル官能性ポリ（プロピレンオキシド）、直鎖または分枝鎖のＣ１〜Ｃ２０アルキル、アルキルオール、アリールおよびアラルキル、直鎖または分枝鎖のＣ１〜Ｃ２０フルオロアルキル、フルオロアリールおよびフルオロアラルキル、シロキサンラジカル、ポリシロキサンラジカル、アルキルシロキサンラジカル、エトキシル化トリメチルシリルシロキサンラジカル、プロポキシル化トリメチルシリルシロキサンラジカルからなる群から選択され、そしてＲ５は、二価の直鎖または分枝鎖のＣ１〜Ｃ２０アルキレン連結基である、方法。
【請求項７０】
請求項６４に記載の方法であって、ここで、前記（ｉ）のコポリマー組成物の官能基を含むモノマーが、構造（ＩＶ）：
【化９−７】
2005517775.tif 000016
を有し、ここで、Ｒ１０は、ＨまたはＣ１−Ｃ４アルキルであり、Ｙは、Ｃ１〜Ｃ２０のアルキル、アリール、およびアラルキルから選択される少なくとも１つの基を示し、該アルキル、アリール、およびアラルキルは、エポキシ、オキシラン、カルボン酸、ヒドロキシ、アミド、オキサゾリン、アセト酢酸、イソシアネート、カルバメートアミン、アミン塩、四級アミン、チオエーテル、スルフィド、スルホニウム塩、およびホスフェートからなる群から選択される１つ以上の官能基を含む、方法。
【請求項７１】
請求項６９に記載の方法であって、ここで、前記アクセプターモノマー組成物が、メチルアクリレート、エチルアクリレート、ブチルアクリレート、イソブチルアクリレート、イソボルニルアクリレート、２−エチルヘキシルアクリレート、ヒドロキシエチルアクリレート、ヒドロキシプロピルアクリレート、アクリル酸、ジメチルアミノエチルアクリレート、アクリルアミド、クロロトリフルオロエチレン、グリシジルアクリレート、およびｎ−ブトキシメチルアクリルアミドからなる群から選択される１以上のモノマーを含む、方法。
【請求項７２】
請求項７０に記載の方法であって、ここで、前記官能基を含むアクリルモノマーは、ヒドロキシエチルアクリレート、ヒドロキシエチルメタクリレート、ヒドロキシプロピルメタクリレート、ヒドロキシプロピルメタクリレート、アクリル酸、メタクリル酸、アクリルアミド、メタクリルアミド、２−カルバモイルオキシエチルアクリレート、２−カルバモイルオキシエチルメタクリレート、２−カルバモイルオキシプロピルアクリレート、２−カルバモイルオキシプロピルメタクリレート、グリシジルアクリレート、グリシジルメタクリレート、２−イソシアナトエチルアクリレート、２−イソシアナトエチルメタクリレート、２−イソシアナトプロピルアクリレート、２−イソシアナトプロピルメタクリレート、２−［２−（アクリロイルオキシ）エチル］−２−オキサゾリン、２−［２−（メタクリロイルオキシ）エチル］−２−オキサゾリン、２−［２−（アクリロイルオキシ）プロピル］−２−オキサゾリン、２−［２−（メタクリロイルオキシ）プロピル］−２−オキサゾリン、ヒドロキシエチルアクリレートのアセト酢酸エステル、ヒドロキシエチルメタクリレートのアセト酢酸エステル、ヒドロキシプロピルメタクリレートのアセト酢酸エステル、ヒドロキシプロピルアクリレートのアセト酢酸エステル、２−カルバモイルオキシプロピルアクリレート、および２−カルバモイルオキシプロピルメタクリレートからなる群から選択される１つ以上のモノマーである、方法。
【請求項７３】
請求項６４に記載の方法であって、ここで、前記コポリマーは、一般式Ｖ：
【化９−８】
2005517775.tif 000017
のモノマーから誘導される１つ以上のモノマー残基をさらに含み、ここで、Ｒ１１、Ｒ１２、およびＲ１４は、Ｈ、ＣＦ３、１〜２０炭素原子の直鎖または分枝鎖アルキル、アリール、２〜１０炭素原子の不飽和直鎖または分枝鎖アルキレンまたはアルキニル、ハロゲンで置換された２〜６炭素原子の不飽和直鎖または分子鎖アルケニル、Ｃ３−Ｃ８シクロアルキル、ヘテロシクリルおよびフェニルからなる群から独立して選択され、Ｒ１３は、Ｈ、Ｃ１−Ｃ６アルキル、ＣＯＯＲ１５からなる群から選択され、ここで、Ｒ１５は、Ｈ、アルカリ金属、Ｃ１〜Ｃ６アルキル基、およびアリールからなる群から選択される、方法。
【請求項７４】
請求項６４に記載の方法であって、ここで、前記（ｉ）のコポリマー組成物の官能基を含む前記モノマーは、エポキシ、オキシラン、カルボン酸、ヒドロキシ、アミド、アミンオキサゾリン、アセト酢酸、イソシアネート、メチロール、メチロールエーテル、およびカルバメートからなる群から選択される官能基を有し、前記架橋剤（ｂ）の前記官能基は、該（ｉ）のコポリマーの官能基と反応性であり、ここで、該架橋剤（ｂ）の該官能基は、エポキシ、オキシラン、カルボン酸、ヒドロキシ、ポリオール、イソシアネート、キャップされたイソシアネート、アミン、アミノプラスト、メチロール、メチロールエーテル、およびβ−ヒドロキシアルキルアミドからなる群から選択される、方法。
【請求項７５】
請求項７４に記載の方法であって、ここで、前記官能基を含むモノマーの官能基は、ヒドロキシであり、前記架橋剤（ｂ）の前記官能基は、キャップされたポリイソシアネートであり、ここで、該キャップされたポリイソシアネート架橋剤のキャップ基が、ヒドロキシ官能基化合物、１Ｈ−アゾール、ラクタム、ケトキシム、およびこれらの混合物からなる群から選択される、方法。
【請求項７６】
請求項７５に記載の方法であって、ここで、前記キャップ基が、フェノール、ｐ−ヒドロキシメチルベンゾエート、１Ｈ−１，２，４−トリアゾール、１Ｈ−２，５−ジメチルピラゾール、２−プロパノンオキシム、２−ブタノンオキシム、シクロヘキサノンオキシム、ε−カプロラクタム、およびこれらの混合物からなる群から選択される、方法。
【請求項７７】
請求項７５に記載の方法であって、ここで、前記キャップされたポリイソシアネート架橋剤の前記ポリイソシアネートが、１，６−ヘキサメチレンジイソシアネート、シクロヘキサンジイソシアネート、α，α’−キシリレンジイソシアネート、α，α，α’，α’−テトラメチルキシリレンジイソシアネート、１−イソシアナト−３，３，５−トリメチル−５−イソシアナトメチルシクロヘキサン、ジイソシアナト−ジシクロヘキシルメタン、該ポリイソシアネートのダイマー、該ポリイソシアネートのトリマー、およびこれらの混合物からなる群から選択される、方法。
【請求項７８】
請求項６４に記載の方法であって、ここで、前記官能性ポリマーは、１００〜５，０００ｇ／当量の官能基当量を有する、方法。
【請求項７９】
請求項６４に記載の方法であって、ここで、前記架橋剤中の官能基当量と前記官能性コポリマー中の官能基当量との当量比が、１：３〜３：１の範囲内にある、方法。
【請求項８０】
請求項６４に記載の方法であって、ここで、前記架橋剤が、樹脂固体の総重量に基づいて、１〜４５重量％の量で存在し、前記官能性コポリマーが、樹脂固体の総重量に基づいて、５５〜９９重量％の量で存在する、方法。
【請求項８１】
請求項７４に記載の方法であって、ここで、前記官能基を含むモノマーが、エポキシ官能基を含み、前記架橋剤（ｂ）が、４〜２０炭素原子を有するカルボン酸官能性化合物である、方法。
【請求項８２】
請求項８１に記載の方法であって、ここで、前記カルボン酸架橋剤が、ドデカン二酸、アゼライン酸、アジピン酸、１，６−ヘキサン二酸、コハク酸、ピメリン酸、セバシン酸、マレイン酸、クエン酸、イタコン酸、アコニット酸、およびこれらの混合物からなる群から選択される、方法。
【請求項８３】
請求項７４に記載の方法であって、ここで、前記官能基を含むモノマーが、カルボン酸官能基を含み、前記架橋剤（ｂ）が、β−ヒドロキシアルキルアミド化合物である、方法。
【請求項８４】
請求項８３に記載の方法であって、ここで、前記組成物は、第２のポリカルボン酸官能性材料をさらに含有し、該第２のポリカルボン酸官能性材料が、Ｃ４〜Ｃ２０脂肪族カルボン酸、ポリマー性ポリ無水物、ポリエステル、ポリウレタン、およびこれらの混合物から選択される、方法。
【請求項８５】
請求項８３に記載の方法であって、ここで、前記β−ヒドロキシアルキルアミドが、以下の式：
【化９−９】
2005517775.tif 000018
によって示され、ここで、Ｒ２４は、ＨまたはＣ１−Ｃ５アルキルであり、Ｒ２５は、Ｈ、Ｃ１−Ｃ５アルキルまたは
【化９−１０】
2005517775.tif 000019
であり、ここで、Ｒ２４は、上記されるとおりであり、Ｅは、化学結合または一価有機ラジカルもしくは多価有機ラジカルであり、該一価有機ラジカルまたは多価有機ラジカルは、飽和、不飽和、または芳香族炭化水素ラジカルから誘導され、該ラジカルは、置換炭化水素ラジカルを含み、該置換炭化水素ラジカルは、２〜２０炭素原子を含み、ｍは、１または２であり、ｎは、０〜２であり、そしてｍ＋ｎは、少なくとも２である、方法。
【請求項８６】
導電性基材を電気コーティングする方法であって、該基材は、電気回路においてカソードとして作用し、該電気回路は、該カソードおよびアノードを備え、該カソードおよびアノードは、水性電気コーティング組成物中に浸漬され、ここで、該カソードとアノードとの間に流された電流が、該基材上に実質的に連続なフィルムとして電気コ−ティング組成物の沈着を引き起こし、該水性電気コーティング組成物は、以下：
（ａ）非ゲル化コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群より選択されるアクセプターモノマーと官能基を含むモノマーとの組合せの一種以上を含むアクセプターモノマー組成物由来であり、該官能基を含むモノマーが、１つ以上の活性水素基とイオン基とからなる官能基の組合せの一種以上を含み、ここで、非ゲル化コポリマー組成物は、遷移金属、Ｌｅｗｉｓ酸、マレイン酸型モノマー残基、およびフマル酸型モノマー残基を実質的に含まない、非ゲル化コポリマー組成物；ならびに
（ｂ）硬化剤であって、該硬化剤は、少なくとも２つの官能基を有し、該少なくとも２つの官能基は、（ａ）のコポリマーの該活性水素基と反応性である、架橋剤
を含有する、方法。
【請求項８７】
請求項８６に記載の方法であって、ここで、前記活性水素基含有コポリマーは、１，０００〜３０，０００の範囲の数平均分子量を有する、方法。
【請求項８８】
請求項８６に記載の方法であって、ここで、前記コポリマーの塩の基が、オニウム塩の基であり、該コポリマーが、１，０００〜１５，０００ｇ／当量のオニウム塩の基の当量を有する、方法。
【請求項８９】
請求項８６に記載の方法であって、ここで、前記（ａ）のコポリマー組成物の前記アクセプターモノマー組成物が、２５モル％までのアクリロニトリルをさらに含有する、方法。
【請求項９０】
請求項８６に記載の方法であって、ここで、前記コポリマー（ａ）中の前記アクリルモノマーは、構造（ＩＩＩ）：
【化９−１１】
2005517775.tif 000020
によって記載される１つ以上のモノマーであり、ここで、Ｙは、−ＮＲ３２、−Ｏ−Ｒ５−Ｏ−Ｃ（＝Ｏ）−ＮＲ３２、および−ＯＲ４からなる群から選択され、Ｒ３は、Ｈ、直鎖または分枝鎖のＣ１〜Ｃ２０アルキル、および直鎖または分枝鎖のＣ１〜Ｃ２０アルキルオールからなる群から選択され、Ｒ４は、Ｈ、ヒドロキシル官能性ポリ（エチレンオキシド）、ヒドロキシル官能性ポリ（プロピレンオキシド）、グリシジル、直鎖または分枝鎖のＣ１〜Ｃ２０アルキル、アルキルオール、アリールおよびアラルキル、直鎖または分枝鎖のＣ１〜Ｃ２０フルオロアルキル、フルオロアリールおよびフルオロアラルキル、シロキサンラジカル、ポリシロキサンラジカル、アルキルシロキサンラジカル、エトキシル化トリメチルシリルシロキサンラジカル、およびプロポキシル化トリメチルシリルシロキサンラジカルからなる群から選択され、そしてＲ５は、二価の直鎖または分枝鎖のＣ１〜Ｃ２０アルキレン連結基である、方法。
【請求項９１】
請求項８６に記載の方法であって、ここで、前記（ａ）のコポリマー組成物中の活性水素基を含むモノマーが、構造（ＩＶ）：
【化９−１２】
2005517775.tif 000021
を有し、ここで、Ｒ１０は、ＨまたはＣ１−Ｃ４アルキルであり、Ｙは、Ｃ１〜Ｃ２０のアルキル、アリール、およびアラルキルからなる群から選択される少なくとも１つの基を示し、該アルキル、アリール、およびアラルキルは、カルボン酸、ヒドロキシ、アミド、アミン、およびカルバメートからなる群から選択される１つ以上の官能基を含む、方法。
【請求項９２】
請求項９０に記載の方法であって、ここで、前記アクリルモノマーが、メチルアクリレート、エチルアクリレート、ブチルアクリレート、イソブチルアクリレート、イソボルニルアクリレート、グリシジルアクリレート、２−エチルヘキシルアクリレート、アクリルアミド、アクリル酸、ヒドロキシエチルアクリレート、およびヒドロキシプロピルアクリレートからなる群から選択される１以上のモノマーを含む、方法。
【請求項９３】
請求項９１に記載の方法であって、ここで、前記活性水素基を含むアクリルモノマーが、ヒドロキシエチルアクリレート、ヒドロキシエチルメタクリレート、ヒドロキシプロピルアクリレート、ヒドロキシプロピルメタクリレート、アクリル酸、メタクリル酸、アクリルアミド、メタクリルアミド、２−カルバモイルオキシエチルアクリレート、２−カルバモイルオキシエチルメタクリレート、２−カルバモイルオキシプロピルアクリレート、および２−カルバモイルオキシプロピルメタクリレートからなる群から選択される１つ以上のモノマーである、方法。
【請求項９４】
請求項８６に記載の方法であって、前記コポリマーが、一般式Ｖ：
【化９−１３】
2005517775.tif 000022
のモノマーから誘導される１つ以上のモノマーの残基をさらに含み、
式Ｖにおいて、Ｒ１１、Ｒ１２、およびＲ１４は、Ｈ、ＣＦ３、１〜２０個の炭素原子の直鎖または分枝鎖アルキル、アリール、２〜１０個の炭素原子の不飽和直鎖または不飽和分枝鎖のアルケニルまたはアルキニル、ハロゲンで置換された２〜６個の炭素原子の不飽和直鎖アルケニルまたは不飽和分枝鎖アルケニル、Ｃ３〜Ｃ８シクロアルキル、ヘテロシクリルならびにフェニルからなる群より独立して選択され；Ｒ１３は、Ｈ、Ｃ１〜Ｃ６アルキル、ＣＯＯＲ１５からなる群より選択され、ここで、Ｒ１５は、Ｈ、アルカリ金属、Ｃ１〜Ｃ６アルキル基、グリシジルおよびアリールからなる群より選択される、方法。
【請求項９５】
請求項８６に記載の方法であって、前記（ａ）のコポリマーの組成物における活性水素基を含む前記モノマーが、カルボン酸、ヒドロキシ、アミド、アミン、メチロールおよびカルバメートからなる群より選択される官能基を有し、ここで、前記硬化剤（ｂ）の官能基は、該（ａ）のコポリマーにおける官能基と反応性であり、ここで、該硬化剤（ｂ）の官能基は、エポキシ、カルボン酸、ヒドロキシ、ポリオール、イソシアネート、キャップイソシアネート、アミン、メチロール、メチロールエーテル、アミノプラスト、ならびにβ−ヒドロキシアルキルアミドからなる群より選択される、方法。
【請求項９６】
請求項９５に記載の方法であって、前記活性水素基を含むモノマーの官能基は、ヒドロキシであり、前記硬化剤（ｂ）の官能基が、キャップポリイソシアネートであり、ここで、該キャップポリイソシアネートの架橋剤のキャップ基が、ヒドロキシ官能性化合物、１Ｈ−アゾール、ラクタム、ケトキシム、ならびにこれらの混合物からなる群より選択される、方法。
【請求項９７】
請求項９６に記載の方法であって、前記キャップ基が、フェノール、ｐ−ヒドロキシメチルベンゾエート、１Ｈ−１，２，４−トリアゾール、１Ｈ−２，５−ジメチルピラゾール、２−プロパノンオキシム、２−ブタノンオキシム、シクロヘキサノンオキシム、ε−カプロラクタム、およびこれらの混合物からなる群より選択される、方法。
【請求項９８】
請求項９６に記載の方法であって、前記キャップポリイソシアネート硬化剤のポリイソシアネートが、１，６−ヘキサメチレンジイソシアネート、シクロヘキサンジイソシアネート、α，α’−キシリレンジイソシアネート、α，α，α’，α’−テトラメチルキシリレンジイソシアネート、１−イソシアナト−３，３，５−トリメチル−５−イソシアナトメチルシクロヘキサン、ジイソシアナト−ジシクロヘキシルメタン、該ポリイソシアネートのダイマー、該ポリイソシアネートのトリマー、およびこれらの混合物からなる群より選択される、方法。
【請求項９９】
前記官能性コポリマーが、１００ｇ／当量〜５，０００ｇ／当量の官能基当量を有する、請求項８６に記載の方法。
【請求項１００】
前記官能基コポリマーにおける官能基当量に対する前記硬化剤における官能基当量の当量比が、１：３〜３：１の範囲内である、請求項８６に記載の方法。
【請求項１０１】
請求項８６に記載の方法であって、前記硬化剤が、樹脂固体の全重量に基づいて、１重量％〜４５重量％の量で存在し、前記官能性コポリマーが、樹脂固体の全重量に基づいて、５５重量％〜９９重量％の量で存在する、方法。
【請求項１０２】
前記９５に記載の方法であって、前記活性水素基を含むモノマーが、カルボン酸官能基を含み、そして、前記硬化剤（ｂ）が、β−ヒドロキシアルキルアミド化合物である、方法。
【請求項１０３】
請求項１０２に記載の方法であって、Ｃ４〜Ｃ２０脂肪族カルボン酸、ポリマー性ポリ無水物、ポリエステル、ポリウレタン、およびこれらの混合物からなる群より選択される第２のポリカルボン酸官能性物質をさらに含む、方法。
【請求項１０４】
請求項１０２に記載の方法であって、前記β−ヒドロキシアルキルアミドが以下の式：
【化９−１４】
2005517775.tif 000023
によって表され、この式において、Ｒ２４は、Ｈであるか、もしくはＣ１〜Ｃ５アルキルであり、Ｒ２５は、Ｈ、Ｃ１〜Ｃ５アルキル、もしくは
【化１０】
2005517775.tif 000024
であり、ここで、Ｒ２４は、上述の通りであり、Ｅは、化学結合であるか、または２〜２０個の炭素原子を含む飽和、不飽和もしくは芳香族炭化水素のラジカルから誘導される一価有機ラジカルまたは多価有機ラジカルであり、該ラジカルは、置換炭化水素ラジカルを含み、ｍは、１または２であり、ｎは、０〜２であり、そしてｍ＋ｎは、少なくとも２である、方法。
【請求項１０５】
前記塩が、オニウム塩であり、前記オニウム塩官能性モノマーが、第４級アンモニウム塩および第３級スルホニウム塩からなるクラスの少なくとも１つから選択される、請求項８６に記載の方法。
【請求項１０６】
請求項１０５に記載の方法であって、前記オニウム塩官能性モノマーが、エポキシ基含有エチレン性不飽和モノマーおよびジメチルアミノエチル（メタ）アクリレートの酸塩からなる群より選択される選択される１つ以上のモノマーを含み、該エポキシ基含有エチレン性不飽和モノマーが、重合後にアミン酸塩と後反応されている、方法。
【請求項１０７】
前記オニウム塩官能性モノマーが、重合後に酸の存在下でスルフィドと後反応されている少なくとも１つのエポキシ基含有モノマーから誘導される、請求項１０５に記載の方法。
【請求項１０８】
請求項８６に記載の方法であって、前記コポリマーが、１，０００〜３０，０００の範囲の数平均分子量を有する実質的に直鎖ポリマーであり、ここで、前記塩は、オニウム塩官能性モノマー由来のオニウム塩であり、該塩は、重合後にアミン酸塩と後反応性である少なくとも１つのエポキシ基含有モノマーから誘導され；
該活性水素基を含むモノマーは、アルキル基中に１〜４個の炭素原子を有する、少なくとも１つのヒドロキシ−アルキルアクリレートまたはヒドロキシアルキルメタクリレートであり；そして
前記アクセプターモノマー組成物が、少なくとも１つのアクリレートモノマーを含む、方法。
【請求項１０９】
請求項８６に記載の方法であって、前記（ａ）のコポリマー組成物は、２５重量％〜９９重量％の範囲の量で存在し、そして前記（ｂ）の硬化剤は、１重量％〜７５重量％の範囲の量で存在し、ここで、該重量％は、（ａ）と（ｂ）の全重量に基づく、方法。
【請求項１１０】
請求項６４に記載の方法を使用してコーティングされた、コーティングされた基材。
【請求項１１１】
請求項６５に記載の方法を使用してコーティングされた、コーティングされた基材。
【請求項１１２】
請求項６６に記載の方法を使用してコーティングされた、コーティングされた基材。
【請求項１１３】
請求項８６に記載の方法を使用してコーティングされた、コーティングされた基材。
【請求項１１４】
多成分複合コーティング構成物であって、以下：
（ａ）着色フィルム形成組成物から堆積されたベースコーティング；および
（ｂ）該ベースコーティング上に塗布される透明上面コーティングであって、該透明上面コーティングは、クリアフィルム形成熱硬化性組成物から堆積され、該クリアフィルム形成熱硬化性組成物が、以下：
（ｉ）コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群から選択されるアクセプターモノマーと官能基を含むモノマーとの組合せの一種以上を含むアクセプターモノマー組成物由来であり、ここで、該コポリマー組成物は、遷移金属、ルイス酸、マロン酸型モノマー残基、およびフマル酸型モノマー残基を実質的に含まない、コポリマー組成物；
（ｉｉ）少なくとも２つの官能基を有する架橋剤であって、該官能基は、（ｉ）のコポリマーの官能基と反応性である、架橋剤、
を含む、透明上面コーティング、
を含む、多成分複合コーティング構成物。
【請求項１１５】
前記クリアフィルム形成熱硬化性組成物が、（ｉ）と（ｉｉ）との液状溶液混合物である、請求項１１４に記載の多成分複合コーティング構成物。
【請求項１１６】
前記クリアフィルム形成熱硬化性組成物が、（ｉ）と（ｉｉ）との固体粒子状混合物である、請求項１１４に記載の多成分複合コーティング構成物。
【請求項１１７】
多成分複合コーティング構成物であって、以下：
（ａ）着色フィルム形成組成物から堆積されたベースコーティングであって、ここで、該ベースコーティングは、着色フィルム形成熱硬化性組成物から堆積され、該着色フィルム形成熱硬化性組成物は、以下：
（ｉ）コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群から選択されるアクセプターモノマーと官能基を含むモノマーとの組合せの一種以上を含むアクセプターモノマー組成物由来であり、ここで、該コポリマー組成物は、遷移金属、ルイス酸、マロン酸型モノマー残基、およびフマル酸型モノマー残基を実質的に含まない、コポリマー組成物；ならびに
（ｉｉ）少なくとも２つの官能基を有する架橋剤であって、該官能基は、（ｉ）におけるコポリマーの官能基と反応性である、架橋剤、
を含む、ベースコーティング；ならびに
（ｂ）該ベースコーティング上に塗布される透明上面コーティング、
を含む、多成分複合コーティング構成物。
【請求項１１８】
前記着色フィルム形成熱硬化性組成物が、（ｉ）と（ｉｉ）との液状溶液混合物である、請求項１１７に記載の多成分複合コーティング構成物。
【請求項１１９】
前記着色フィルム形成熱硬化性組成物が、（ｉ）と（ｉｉ）との固体粒子状混合物である、請求項１１７に記載の多成分複合コーティング構成物。
【請求項１２０】
多成分複合コーティング構成物であって、以下：
（ａ）着色フィルム形成組成物から堆積されたベースコーティングであって、ここで、該ベースコーティングは、着色フィルム形成熱硬化性組成物から堆積され、該着色フィルム形成熱硬化性組成物は、以下：
（ｉ）コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群から選択されるアクセプターモノマーと官能基を含むモノマーとの組合せの一種以上を含むアクセプターモノマー組成物由来であり、ここで、該コポリマー組成物は、遷移金属、ルイス酸、マロン酸型モノマー残基、およびフマル酸型モノマー残基を実質的に含まない、コポリマー組成物；ならびに
（ｉｉ）少なくとも２つの官能基を有する架橋剤であって、該官能基は、（ａ）（ｉ）におけるコポリマーの官能基と反応性である、架橋剤、
を含む、ベースコーティング；
（ｂ）該ベースコーティング上に塗布される透明上面コーティングであって、該透明上面コーティングは、クリアフィルム形成熱硬化性組成物から堆積され、該クリアフィルム形成熱硬化性組成物が、以下：
（ｉ）コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群から選択されるアクセプターモノマーと官能基を含むモノマーとの組合せの一種以上を含むアクセプターモノマー組成物由来であり、ここで、該コポリマー組成物は、遷移金属、ルイス酸、マロン酸型モノマー残基、およびフマル酸型モノマー残基を実質的に含まない、コポリマー組成物；
（ｉｉ）少なくとも２つの官能基を有する架橋剤であって、該官能基は、（ｂ）（ｉ）におけるコポリマーの官能基と反応性である、架橋剤、
を含む、透明上面コーティング、
を含む、多成分複合コーティング構成物。
【請求項１２１】
前記クリアフィルム形成熱硬化性組成物が、（ａ）（ｉ）と（ａ）（ｉｉ）との液状溶液混合物である、請求項１２０に記載の多成分複合コーティング構成物。
【請求項１２２】
前記クリアフィルム形成熱硬化性組成物が、（ａ）（ｉ）と（ａ）（ｉｉ）との固体粒子状混合物である、請求項１２０に記載の多成分複合コーティング構成物。
【請求項１２３】
前記着色フィルム形成熱硬化性組成物が、（ｂ）（ｉ）と（ｂ）（ｉｉ）との液状溶液混合物である、請求項１２０に記載の多成分複合コーティング構成物。
【請求項１２４】
前記着色フィルム形成熱硬化性組成物が、（ｂ）（ｉ）と（ｂ）（ｉｉ）との固体粒子状混合物である、請求項１２０に記載の多成分複合コーティング構成物。
【請求項１２５】
請求項１１４に記載の多成分複合コーティング構成物によりコーティングされた、コーティングされた基材。
【請求項１２６】
請求項１１７に記載の多成分複合コーティング構成物によりコーティングされた、コーティングされた基材。
【請求項１２７】
請求項１２０に記載の多成分複合コーティング構成物によりコーティングされた、コーティングされた基材。
【請求項１２８】
多成分複合コーティング構成物であって、以下：
（ａ）プライマーコーティングであって、カソードおよびアノードを備える電気回路においてカソードとして機能する導電性基材を電気コーティングすることによって堆積される、プライマーコーティングであり、該カソードおよびアノードは、水性電気コーティング組成物中に浸漬され、該カソードとアノードとの間を通過する電流が、該基材上に、実質的に連続なフィルムとして該電気コーティング組成物の堆積を引き起こす工程を包含する、プライマーコーティング；
（ｂ）着色フィルム形成組成物から堆積される、ベースコーティング；ならびに
（ｃ）該ベースコーティング上に塗布される透明上面コーティングであって、該透明上面コーティングは、クリアフィルム形成熱硬化性組成物から堆積され、該クリアフィルム形成熱硬化性組成物が、以下：
（ｉ）コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群から選択されるアクセプターモノマーと官能基を含むモノマーとの組合せの一種以上を含むアクセプターモノマー組成物由来であり、ここで、該コポリマー組成物は、遷移金属、ルイス酸、マロン酸型モノマー残基、およびフマル酸型モノマー残基を実質的に含まない、コポリマー組成物；ならびに
（ｉｉ）少なくとも２つの官能基を有する架橋剤であって、該官能基は、（ｉ）におけるコポリマーの官能基と反応性である、架橋剤、
を含む、透明上面コーティング、
を含む、多成分複合コーティング構成物。
【請求項１２９】
前記クリアフィルム形成熱硬化性組成物が、（ｉ）と（ｉｉ）との液状溶液混合物である、請求項１２８に記載の多成分複合コーティング構成物。
【請求項１３０】
前記クリアフィルム形成熱硬化性組成物が、（ｉ）と（ｉｉ）との固体粒子状混合物である、請求項１２８に記載の多成分複合コーティング構成物。
【請求項１３１】
多成分複合コーティング構成物であって、以下：
（ａ）プライマーコーティングであって、カソードおよびアノードを備える電気回路においてカソードとして機能する導電性基材を電気コーティングすることによって堆積される、プライマーコーティングであり、該カソードおよびアノードは、水性電気コーティング組成物中に浸漬され、該カソードとアノードとの間を通過する電流が、該基材上に、実質的に連続なフィルムとしての該電気コーティング組成物の堆積を引き起こす、プライマーコーティング；
（ｂ）着色フィルム形成組成物から堆積される、ベースコーティングであって、該ベースコーティングは、着色フィルム形成熱硬化性組成物から堆積され、該着色フィルム形成熱硬化性組成物が、以下：
（ｉ）コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群から選択されるアクセプターモノマーと官能基を含むモノマーとの組合せの一種以上を含むアクセプターモノマー組成物由来であり、ここで、該コポリマー組成物は、遷移金属、ルイス酸、マロン酸型モノマー残基、およびフマル酸型モノマー残基を実質的に含まない、コポリマー組成物；
（ｉｉ）少なくとも２つの官能基を有する架橋剤であって、該官能基は、（ｂ）（ｉ）におけるコポリマーの官能基と反応性である、架橋剤、
を含む、ベースコーティング；ならびに
（ｃ）該ベースコーティング上に塗布される透明上面コーティング
を含む、多成分複合コーティング構成物。
【請求項１３２】
前記着色フィルム形成熱硬化性組成物が、（ｉ）と（ｉｉ）との液状溶液混合物である、請求項１３１に記載の多成分複合コーティング構成物。
【請求項１３３】
前記着色フィルム形成熱硬化性組成物が、（ｉ）と（ｉｉ）との固体粒子状混合物である、請求項１３１に記載の多成分複合コーティング構成物。
【請求項１３４】
プライムされた多成分複合コーティング構成物であって、以下：
（ａ）プライマーコーティングであって、カソードおよびアノードを備える電気回路においてカソードとして機能する導電性基材を電気コーティングすることによって堆積される、プライマーコーティングであり、該カソードおよびアノードは、水性電気コーティング組成物中に浸漬され、該カソードとアノードとの間を通過する電流が、該基材上に、実質的に連続なフィルムとしての該電気コーティング組成物の堆積を引き起こす、プライマーコーティング；
（ｂ）着色フィルム形成組成物から堆積された、ベースコーティングであって、該ベースコーティングは、着色フィルム形成熱硬化性組成物から堆積され、該着色フィルム形成熱硬化性組成物が、以下：
（ｉ）コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群から選択されるアクセプターモノマーと官能基を含むモノマーとの組合せの一種以上を含むアクセプターモノマー組成物由来であり、ここで、該コポリマー組成物は、遷移金属、ルイス酸、マロン酸型モノマー残基、およびフマル酸型モノマー残基を実質的に含まない、コポリマー組成物；ならびに
（ｉｉ）少なくとも２つの官能基を有する架橋剤であって、該官能基は、（ｂ）（ｉ）におけるコポリマーの官能基と反応性である、架橋剤；ならびに
（ｃ）該ベースコーティング上に塗布される透明上面コーティングであって、該透明上面コーティングは、クリアフィルム形成熱硬化性組成物から堆積され、該クリアフィルム形成熱硬化性組成物は、以下：
（ｉ）コポリマー組成物であって、該コポリマーがドナーモノマーおよびアクセプターモノマーの交互する残基のセグメントを含み、該ドナーモノマーが、イソブチレン、ジイソブチレン、ジペンテン、およびイソプレノールからなる群より選択されるドナーモノマーの一種またはその組合せを含むドナーモノマー組成物由来であり、該アクセプターモノマーが、アクリルモノマーからなる群から選択されるアクセプターモノマーと官能基を含むモノマーとの組合せの一種以上を含むアクセプターモノマー組成物由来であり、ここで、該コポリマー組成物は、遷移金属、ルイス酸、マロン酸型モノマー残基、およびフマル酸型モノマー残基を実質的に含まない、コポリマー組成物；ならびに
（ｉｉ）少なくとも２つの官能基を有する架橋剤であって、該官能基は、（ｃ）（ｉ）におけるコポリマーの官能基と反応性である、架橋剤、
を含む、透明上面コーティング、
を含む、多成分複合コーティング構成物。
【請求項１３５】
前記クリアフィルム形成熱硬化性組成物が、（ｃ）（ｉ）と（ｃ）（ｉｉ）との液状溶液混合物である、請求項１３４に記載の多成分複合コーティング構成物。
【請求項１３６】
前記クリアフィルム形成熱硬化性組成物が、（ｃ）（ｉ）と（ｃ）（ｉｉ）との固体粒子状混合物である、請求項１３４に記載の多成分複合コーティング構成物。
【請求項１３７】
前記着色フィルム形成熱硬化性組成物が、（ｂ）（ｉ）と（ｂ）（ｉｉ）との液状溶液混合物である、請求項１３４に記載の多成分複合コーティング構成物。
【請求項１３８】
前記着色フィルム形成熱硬化性組成物が、（ｂ）（ｉ）と（ｂ）（ｉｉ）との固体粒子状混合物である、請求項１３４に記載の多成分複合コーティング構成物。
【請求項１３９】
請求項１２８に記載の多成分複合コーティング構成物によりコーティングされた、コーティングされた基材。
【請求項１４０】
請求項１３１に記載の多成分複合コーティング構成物によりコーティングされた、コーティングされた基材。
【請求項１４１】
請求項１３４に記載の多成分複合コーティング構成物によりコーティングされた、コーティングされた基材。